"式C1で表されるカチオンを含む金属錯体。[MII2MI2LC2LB4]2C1[式C1中、MIIは、PtIIまたはPdIIを示す。MIは、H、AuI、AgI、CuI、HgI、TlIまたはPbIを示す。LCは、式LC-1~式LC-5のいずれかで表される化合物を示す。LBは、式LB-1で表される1価のアニオンを示す。{式LC-1~式LC-5中、R1~R34は、それぞれ独立に、水素原子、ハロゲン原子、置換基を有していてもよいアルキル基、または置換基を有していてもよいアリール基を示すか、或いはR1~R34のうち、隣り合う基の1組または複数の組が、置換基を有していてもよい炭化水素環、または置換基を有していてもよい複素環を形成している。式LB-1中、X1は、置換基を有していてもよいアルキル基を示す。X2およびX3は、それぞれ独立に、水素原子、ハロゲン原子、置換基を有していてもよいアルキル基、または置換基を有していてもよいアリール基を示す。}]式C2で表される請求項1に記載の金属錯体。[MII2MI2LC2LB4]PF62C2[式C2中、MII、MI、LCおよびLBは、前記と同義である。]MIIはPtIIであり、MIはH、AuI、AgIまたはCuIであり、LCは2,2’-ビピリミジンまたは2,2’-ビピリジンであり、LBは3-t-ブチルピラゾールから水素イオンが解離して得られる1価のアニオンである、請求項1または2に記載の金属錯体。MIIはPtIIであり、MIはHまたはAgIであり、LCは4,4’-ジメチル-2,2’-ビピリジンまたは5,5’-ジメチル-2,2’-ビピリジンであり、LBは3-t-ブチルピラゾールから水素イオンが解離して得られる1価のアニオンである、請求項1または2に記載の金属錯体。請求項1~4のいずれか一項に記載の金属錯体を含む発光層を有する発光素子。請求項5に記載の発光素子を備えてなる表示装置。従来の金属錯体から十分なEL特性が得られていない理由としては、従来の金属錯体の光吸収帯が短波長側に存在し、大きな励起エネルギーを必要とするために、その発光材料の潜在的な発光性能をEL特性として十分に発揮できないことが考えられる。本発明は、このような事情に鑑みてなされたものであり、従来のピラゾラトが架橋した混合金属錯体の光吸収帯約250~350nmよりも光吸収帯が長波長側にシフトし、有機EL素子の発光材料として用いたときに十分なEL特性が得られる金属錯体を提供することを目的とする。上記目的を達成するため、本発明者らが鋭意検討を重ねた結果、以下の式C1で表されるカチオンを含む金属錯体は、従来物に比べて、光吸収帯が長波長側にシフトし、少ないエネルギーで励起させ得ることを見出した。この知見に基づく本発明は、以下の通りである。[1]式C1で表されるカチオンを含む金属錯体。[MII2MI2LC2LB4]2C1[式C1中、MIIは、PtIIまたはPdIIを示す。MIは、H、AuI、AgI、CuI、HgI、TlIまたはPbIを示す。LCは、式LC-1~式LC-5のいずれかで表される化合物を示す。LBは、式LB-1で表される1価のアニオンを示す。{式LC-1~式LC-5中、R1~R34は、それぞれ独立に、水素原子、ハロゲン原子、置換基を有していてもよいアルキル基、または置換基を有していてもよいアリール基を示すか、或いはR1~R34のうち、隣り合う基の1組または複数の組が、置換基を有していてもよい炭化水素環、または置換基を有していてもよい複素環を形成している。式LB-1中、X1は、置換基を有していてもよいアルキル基を示す。X2およびX3は、それぞれ独立に、水素原子、ハロゲン原子、置換基を有していてもよいアルキル基、または置換基を有していてもよいアリール基を示す。}][2]式C2で表される上記[1]に記載の金属錯体。[MII2MI2LC2LB4]PF62C2[式C2中、MII、MI、LCおよびLBは、前記と同義である。][3]MIIはPtIIであり、MIはH、AuI、AgIまたはCuIであり、LCは2,2’-ビピリミジンまたは2,2’-ビピリジン好ましくは2,2’-ビピリジンであり、LBは3-t-ブチルピラゾールから水素イオンが解離して得られる1価のアニオンである、上記[1]または[2]に記載の金属錯体。[4]MIIはPtIIであり、MIはHまたはAgIであり、LCは4,4’-ジメチル-2,2’-ビピリジンまたは5,5’-ジメチル-2,2’-ビピリジン好ましくは4,4’-ジメチル-2,2’-ビピリジンであり、LBは3-t-ブチルピラゾールから水素イオンが解離して得られる1価のアニオンである、上記[1]または[2]に記載の金属錯体。[5]上記[1]~[4]のいずれか一つに記載の金属錯体を含む発光層を有する発光素子。[6]上記[5]に記載の発光素子を備えてなる表示装置。なお以下では、式LC-1で表される化合物を化合物LC-1と略称することがある。他の式で表される化合物、アニオン、カチオンおよび金属錯体も同様に略称することがある。上述の本発明の金属錯体によれば、有機EL素子の発光材料として用いたときに、十分なEL特性が得られる。また、この本発明の金属錯体を用いれば、新規な発光素子および新規な表示装置を提供することができる。以下、本発明を実施するための形態について説明する。本発明の金属錯体は、式C1で表されるカチオンを含む金属錯体である。[MII2MI2LC2LB4]2C1即ち、本発明の金属錯体は、MIIおよびMIの2種のカチオン金属イオンまたはH、キレート配位子LC、および架橋配位子LBを用いて構成される多核金属錯体である。MIIは、PtIIまたはPdIIを示し、好ましくはPtIIである。MIは、H、AuI、AgI、CuI、HgI、TlIまたはPbIを示し、好ましくはH、AuI、AgIまたはCuIであり、より好ましくはAgIである。LCは、前記式LC-1~式LC-5のいずれかで表される化合物を示す。ここで、化合物LC-1は、置換基を有していてもよい2,2’-ビピリミジンであり、化合物LC-2は、置換基を有していてもよい2,2’-ビピラジンであり、化合物LC-3は、置換基を有していてもよい4,4’-ビピリミジンであり、化合物LC-4は、置換基を有していてもよい2,2’-ビピリジンであり、化合物LC-5は、置換基を有していてもよい1,10-フェナントロリンである。前記式LC-1~式LC-5中のR1~R34は、それぞれ独立に、水素原子、ハロゲン原子、置換基を有していてもよいアルキル基、または置換基を有していてもよいアリール基を示すか、或いはR1~R34のうち、隣り合う基の1組または複数の組が、置換基を有していてもよい炭化水素環、または置換基を有していてもよい複素環を形成している。R1~R34は、それぞれ独立に、好ましくは水素原子、ハロゲン原子または置換基を有していてもよいアルキル基であり、より好ましくは水素原子またはアルキル基である。ハロゲン原子としては、例えば、フッ素原子、塩素原子、臭素原子、ヨウ素原子などが挙げられる。アルキル基は、直鎖状、分枝鎖状または環状のいずれでもよい。アルキル基が有し得る置換基としては、例えば、上述のハロゲン原子などが挙げられる。置換基を有していてもよいアルキル基としては、例えば、メチル基、エチル基、プロピル基、i-プロピル基、ブチル基、i-ブチル基、t-ブチル基、ペンチル基、ヘキシル基、シクロヘキシル基、ヘプチル基、オクチル基、エチルヘキシル基、トリフルオロメチル基、ペンタフルオロエチル基、パーフルオロブチル基、パーフルオロヘキシル基などが挙げられる。R1~R34のアルキル基の炭素数は、好ましくは1~8、より好ましくは1~4である。アリール基は、芳香族炭化水素基例、フェニル基、ナフチル基、アントリル基または複素芳香族炭化水素基例、ピリジル基のいずれでもよく、好ましくは芳香族炭化水素基である。R1~R34のアリール基は、好ましくは6~14員、より好ましくは6~10員である。アリール基が有し得る置換基としては、上述のハロゲン原子または置換基を有していてもよいアルキル基などが挙げられる。隣り合うR1~R34が形成する前記炭化水素環としては、例えば、式1で表される環Aが挙げられる。隣り合うR1~R34が形成する前記炭化水素環または前記複素環は、芳香環でも非芳香環でもよく、また置換基を有していてもよい。前記炭化水素環としては、例えばベンゼン環、脂環式炭化水素環などが挙げられる。前記複素環としては、例えばイミダゾール環、ピラジン環、キノキサリン環などが挙げられる。また、隣り合うR1~R34が形成する前記炭化水素環または前記複素環は、環が複数縮合してなる環、または環が単結合等で複数結合してなる環などであってもよい。前記炭化水素環または前記複素環が有し得る置換基としては、上述のハロゲン原子、置換基を有していてもよいアルキル基、置換基を有していてもよいアリール基などが挙げられる。LCは、好ましくは化合物Lc-1または化合物Lc-4である。化合物Lc-1の中では、2,2’-ビピリミジンR1~R6:水素原子および5,5’-ジメチル-2,2’-ビピリミジンR2およびR5:メチル基;R1、R3、R4およびR6:水素原子が好ましく、2,2’-ビピリミジンがより好ましい。化合物式Lc-4の中では、2,2’-ビピリジンR19~R26:水素原子、4,4’-ジメチル-2,2’-ビピリジンR21およびR24:メチル基;R19、R20、R22、R23、R25およびR26:水素原子および5,5’-ジメチル-2,2’-ビピリジンR20およびR25:メチル基;R19、R21~R24およびR26:水素原子が好ましく、2,2’-ビピリジンおよび4,4’-ジメチル-2,2’-ビピリジンがより好ましく、2,2’-ビピリジンが特に好ましい。LBは、前記式LB-1で表される1価のアニオンを示す。詳しくは、LBは、式LB-2で表される化合物から水素イオンが解離して得られる1価のアニオンを示す。前記式LB-1および前記式LB-2中のX1は、置換基を有していてもよいアルキル基を示し、X2およびX3は、それぞれ独立に、水素原子、ハロゲン原子、置換基を有していてもよいアルキル基、または置換基を有していてもよいアリール基を示す。X1、X2およびX3のハロゲン原子、置換基を有していてもよいアルキル基、または置換基を有していてもよいアリール基としては、上述のものが挙げられる。X1のアルキル基の炭素数は、好ましくは1~8であり、より好ましくは1~4である。X1は、さらに好ましくは置換基を有していてもよいブチル基、特に好ましくはt-ブチル基である。X2およびX3のアルキル基の炭素数は、それぞれ独立に、好ましくは1~4であり、X2およびX3のアリール基は、好ましくは6~14員であり、より好ましくは6~10員である。X2およびX3は、それぞれ独立に、好ましくは水素原子、ハロゲン原子または置換基を有していてもよいアルキル基であり、より好ましくは水素原子、ハロゲン原子またはメチル基であり、さらに好ましくは水素原子である。特に好ましいLBは、3-t-ブチルピラゾールから水素イオンが解離して得られる1価のアニオンである。本発明の金属錯体は、カチオンC1に加えて、カウンターアニオンを含有する。カウンターアニオンとしては、金属錯体の分野で公知のものを使用することができる。カウンターアニオンとしては、例えば、ハロゲン化物イオン、擬ハロゲン化物イオン、ヘキサフルオロリン酸イオン、テトラフルオロホウ酸イオン、テトラフェニルホウ酸イオン、過塩素酸イオン、硝酸イオン、硫酸イオン、炭酸イオン、リン酸イオン、亜硝酸イオンなどが挙げられ、これらの中でも、安定な錯体が得られるテトラフルオロホウ酸イオンBF4およびヘキサフルオロリン酸イオンPF6が好ましく、PF6がより好ましい。即ち、本発明のより好ましい金属錯体は、式C2で表される:[MII2MI2LC2LB4]PF62C2[式C2中、MII、MI、LCおよびLBは、前記と同義である。]次に、本発明の金属錯体の合成方法について説明する。本発明の金属錯体は、化合物LC-1~化合物LC-5以下、これらをまとめて化合物LC-1等と略称することがあるおよび化合物LB-2を原料として、合成することができる。化合物LC-1等は、市販の化合物を使用することができる。また化合物LC-1等は、既知の方法例えば、Inorg.Chem.,46,2432-24452007に記載の方法等を用いて、または既知の方法を組み合わせることによって、合成することができる。化合物LB-2は、市販の化合物を使用することができる。また化合物LB-2は、既知の方法を用いて、または既知の方法を組み合わせることによって、合成することができる。例えば、以下の方法により、化合物LB-2を合成することができる。まず、J.Am.Chem.Soc.,72,1352-13561950に記載の方法により、中間体であるジケトン化合物を得る。次に、このジケトン化合物と、ヒドラジンまたはヒドラジン一水和物とを、Bull.Soc.Chim.,45,877-8841929、Chem.Abstr.,24,75411930、Tetrahedron,42,15,4253-42571986、Heterocycles,53,12852000に記載の方法等で反応させることによって、化合物LB-2を合成することができる。所望のジケトン化合物は、上述の合成法に限らず合成することができる。例えば、β-不飽和ケトンの酸化反応や、ケトカルボン酸と、アルキルブロマイドのGrignard試薬との反応によっても合成できる。また、化合物LB-2は、ジケトン化合物を原料とする上述の方法に限らず、J.HeterocyclicChem.,35,13771998、OrganicSyntheses,39,27-301959、J.HeterocyclicChem.,214,937-9431984、J.Am.Chem.Soc.,79,5242-52451957、J.HeterocyclicChem.,241,117-1191981、J.MedicinalChemistry,241,117-1191981、J.MedicinalChemistry,206,847-8501977、J.HeterocyclicChem.,214,937-9431984、J.Chem.Soc.,PerkinTransactions1,23,2901-29071973に記載の方法、またはそれらの方法に準じても、合成することができる。続いて、化合物LC-1等および化合物LB-2を使用した、本発明の金属錯体の合成方法の一例を説明する。最初に、中間生成物として、単核錯体[MIILCLBH2]PF62を合成する。具体例としては、白金錯体PtCl2と3tBupzHとの反応で得られる単核錯体Pt22が挙げられる。ここで、bpymは2,2’-ビピリミジンを表し、3tBupzHは、3-t-ブチルピラゾールを表す。次に、この単核錯体[MIILCLBH2]PF62に、塩基またはMIの化合物を反応させることによって、式C2、即ち[MII2MI2LC2LB4]PF62で表される金属錯体を得ることができる。なお、カチオンC1とヘキサフルオロリン酸イオンPF6以外のカウンターアニオンとを含む金属錯体は、金属錯体C2のPF6を、公知の方法で他のカウンターアニオンに交換すること等によって得ることができる。本発明の金属錯体の合成方法は、上述した方法に限定されるものではなく、その他の方法で合成してもよい。次に、本発明の金属錯体の用途について説明する。本発明の金属錯体は、有機EL素子等の発光素子の発光層に含有させる発光剤として使用することができる。さらに、本発明の金属錯体は、正孔注入層/正孔輸送層用剤、電子注入層/電子輸送層用剤として使用することもできる。この他、本発明の金属錯体は、有機分子若しくはガス分子等のセンサー、制癌剤、または発光塗料等の材料として使用することができる。但し、本発明の金属錯体の用途は、これらに限定されない。次に、上述の金属錯体を発光層に含む、本発明の発光素子について説明する。本発明の発光素子の一例の断面図を、図1に示す。図1に示す発光素子は、ガラス等の透明な基板1の上に、陽極2が形成され、この陽極2の上に、正孔注入層3、正孔輸送層4、発光層5、電子輸送層6、および電子注入層7が積層形成され、さらに電子注入層7の上に陰極8が形成された構成である。即ち、陽極2と陰極8との間に、正孔注入層3、正孔輸送層4、発光層5、電子輸送層6、電子注入層7の5層が積層形成された、5層型の発光素子となっている。本発明の発光素子は、上述の5層型の発光素子に限定されない。この他、5層型の発光素子から電子輸送層を省略した4層型の発光素子であってもよい。また、5層型の発光素子から正孔注入層と電子注入層を省略した3層型の発光素子であってもよい。また、3層型の発光素子の発光層と電子輸送層を兼用して一つの層とする2層型の発光素子であってもよい。また、陽極と陰極の間に発光層のみが形成される単層型であってもよい。本発明の発光素子の発光層は、本発明の金属錯体を、ゲスト発光剤として含んでいてもよく、ホスト発光剤として含んでいてもよい。本発明の金属錯体をゲスト発光剤として使用する場合、これと組み合わせるホスト発光剤としては、例えば、トリス8-ヒドロキシキノリナトアルミニウムのような8-キノリノール類を配位子とする金属錯体;CBP4,4’-N,N’-ジカルバゾールビフェニルのようなカルバゾール誘導体;ジシアノメチレンDCM類;クマリン類;ペリレン類;ルブレン類などが挙げられる。本発明の発光素子の動作は、本質的に、電子および正孔を電極から注入する過程、電子および正孔が固体中を移動する過程、電子および正孔が再結合し、三重項励起子を生成する過程、そして、その励起子が発光する過程からなり、これらの過程は単層型発光素子および積層型発光素子のいずれにおいても本質的に異なるところがない。ただし、単層型発光素子においては、発光剤の分子構造を変えることによってのみ上記4過程の特性を改良し得るのに対して、積層型発光素子においては、各過程において要求される機能を複数の材料に分担させると共に、それぞれの材料を独立して最適化することができることから、一般的には、単層型に構成するより積層型に構成する方が所期の性能を達成し易い。本発明の発光素子は、表示装置に用いることができる。そのため、本発明は、上述の発光素子を備えてなる表示装置も提供する。本発明の表示装置は、発光素子の発光層に本発明の金属錯体を含有する。なお、本発明は、上述の発明を実施するための形態に限らず、本発明の要旨を逸脱することなく、その他種々の構成を採り得ることはもちろんである。次に、本発明に係る実施例について、具体的に説明する。ただし、本発明はこの実施例に限定されるものではない。実施例1本発明の金属錯体の一種であるPt22222を合成した。この金属錯体は、上記式C1において、MIIをPtII、MIをH、LCをbpym、LBを3tBupzとし、カウンターアニオンがPF6である構成である。二つのHと二つの3tBupzとが結合して、二つの3tBupzHを形成している。なお、3tBupzは、3-t-ブチルピラゾール3tBupzHのN原子から水素イオンが解離して得られる1価のアニオンを表す。まず、始めに、中間原料である単核錯体Pt22を合成した。具体的には、PtCl241mg、0.10mmolおよび3tBupzH40mg、0.32mmolを水5mL中、80°Cで4時間加熱撹拌を行った。このとき、オレンジ色の懸濁液が黄色溶液に変化した。この黄色溶液に、NH4PF673mg、0.45mmolを加えると、沈殿が析出した。この黄色沈殿を濾過し、水で洗浄した後、減圧乾燥した。収量は54mg収率63であった。この反応は、下記の化学反応式で示すことができる。得られた金属錯体は、アセトニトリル、アセトン、THF、DMF、DMSOに易溶であり、ジクロロメタン、メタノール、エタノールに可溶であり、クロロホルム、ヘキサン、トルエン、ベンゼン、ジエチルエーテルに難溶であった。さらに、IRスペクトルおよび1HNMRスペクトルにより、生成物の同定を行った。IRスペクトルの同定結果は、次の通りである。IR:363833643096296815881558149014121372130312651211113310701035846745678558また、1HNMRスペクトルの同定結果は、下記表1の通りである。ここで、表1中の各項目は、左から、δがピークの化学シフトppmを示し、Shapeがピークの形状を示し、Jが結合定数Hzを示し、Int.がピーク強度相対値を示し、Assign.がピークの帰属を示す。さらにまた、FAB-MS法により質量分析を行った。結果は、次の通りである。FABMS:mz7466MPF6続いて、中間原料である単核錯体Pt22を用いて、金属錯体Pt22222を合成した。具体的には、Pt2286mg、0.10mmolのメタノール溶液10mLにKOH12mg、0.21mmolを加えて、室温で3時間撹拌した。反応溶液は、黄色からオレンジ色に変化した。この溶液を、減圧下で濃縮乾固した後に、アセトニトリルを加えて、未反応のKOHをろ別した。オレンジ色のろ液を乾固した後、ジクロロメタンに溶かし、この溶液にヘキサンを加えた。析出したオレンジ色の固体を集め、ヘキサンで洗浄した後、減圧乾燥した。収量は62mg収率85であった。この反応は、下記の化学反応式で示すことができる。この金属錯体は、UV光365nmの照射下、オレンジ色に発光した。また、この金属錯体は、アセトニトリル、ジクロロメタン、アセトン、メタノール、エタノール、ベンゼン、DMF、DMSOに易溶であり、クロロホルム、トルエンに可溶であり、水、ヘキサンに難溶であった。さらに、IRスペクトルおよび1HNMRスペクトルにより、生成物の同定を行った。IRスペクトルの同定結果は、次の通りである。IR:3082295728641636158415501493147414591415136213361236120811211049991836760746726673559491また、1HNMRスペクトルの同定結果は、下記表2の通りである。表2中の各項目は、表1と同様である。さらにまた、FAB-MS法により質量分析を行った。結果は、次の通りである。FABMS:mz13453MPF6次に、金属錯体Pt22222の発光特性について説明する。この金属錯体の固体状態の発光スペクトルを測定した。この発光スペクトルを図2に示す。固体状態のPt22222は、UV光355nmで励起すると、638nmに発光極大をもつブロードなスペクトルを示した。また、298K、220K、150Kおよび80Kで発光スペクトルを測定したが、スペクトルの形状に著しい変化は見られなかった。この金属錯体の固体状態の発光量子収率Φは0.01未満であり、測定できなかった。また、固体状態であるこの金属錯体の発光減衰曲線の測定を行ない、二成分指数関数IA1expA2expで解析を行なうことにより、τ1、A1、τ2およびA2の値を得た。これらの結果を、下記表3に記載する。この金属錯体の発光寿命は比較的長く、励起三重項状態からの発光即ち、リン光であると考えられる。実施例2本発明の金属錯体の一種であるPt2Ag2242を合成した。この金属錯体は、上記式C1において、MIIをPtII、MIをAgI、LCをbpym、LBを3tBupzとし、カウンターアニオンがPF6である構成である。まず、中間原料として単核錯体Pt22を、実施例1で説明した方法と同様にして合成した。続いて、中間原料である単核錯体Pt22を用いて、Pt2Ag2242を合成した。具体的には、Pt2269mg、0.078mmolのメタノール溶液10mLに、AgBF417mg、0.089mmolおよびトリエチルアミン49μL、0.31mmolを加えて、遮光しながら室温で3時間撹拌した。このとき、黄色溶液が黄色懸濁液に変化した。黄色固体を集めて、水、メタノールで洗浄した後、減圧乾燥した。収量は50mg収率76であった。この反応は、下記の化学反応式で表すことができる。さらに、アセトニトリル/エタノールより再結晶を行い、単結晶を得た。得られた金属錯体は黄色固体であった。この金属錯体は、UV光365nmの照射下、緑色に発光した。また、この金属錯体は、アセトニトリル、DMF、DMSOに易溶であり、ジクロロメタン、クロロホルム、アセトン、メタノール、THF、トルエンに可溶であり、ジエチルエーテル、エタノール、ヘキサン、ベンゼン、水に難溶であった。さらに、IRスペクトル、1HNMRスペクトルおよび元素分析により、生成物の同定を行った。IRスペクトルの同定結果は、次の通りである。IR:31082954292228601584155214951458140913601333124712071178114310811033845810778761748697675652558502また、1HNMRスペクトルの同定結果は、下記表4の通りである。表4中の各項目は、表1と同様である。生成物の元素分析を行った結果を、計算値と比較して、表5に示す。ここで、表5中の各項目は、左から、calcdが計算値を示し、foundが分析値を示し、Δがこれらの差分析値-計算値を示す。得られた金属錯体の構造について説明する。得られた金属錯体について、単結晶X線構造解析により分子構造を決定した。その結晶学的データを表6に示す。ここで、表6中の各項目は、上から、組成、式量、測定温度、測定波長MoKα線=071070Å、晶系、空間群、格子定数a,b,c,β、格子体積、Z値、密度、線吸収係数、独立な反射の数、最終R値、R1値、GOF値である。また、この金属錯体のカチオンの構造を、図3のORTEP図に示す。図3に示すように、このカチオン中には二つのPt原子と二つのAg原子が含まれている。AgAg間の中点に、結晶学的な対称中心が存在し、結晶中の半分の原子が独立である。各Pt原子にはビピリミジンbpymが二座でキレート配位し、残りの配位座には二つの3-t-ブチルピラゾラト配位子3tBupzがt-ブチル基に遠い方のN原子で配位している。各Pt原子は{Pt2}ユニットを形成しており、各ユニットの二つの3tBupz配位子が異なるAg原子に配位することで、二つのPt原子と二つのAg原子を含む12員環を形成している。Pt2Ag2242において、PtAg距離は34825Åおよび36142Åであり、AgAg距離は30358Åである。また、Pt-N距離は1976Å~2032Åの範囲にあり、Ag-N距離は2105Åおよび2112Åである。次に、金属錯体Pt2Ag2242の発光特性について説明する。この金属錯体のアセトニトリル溶液の紫外可視吸収スペクトルおよび固体状態の発光スペクトルを測定した。このアセトニトリル溶液の紫外可視吸収スペクトルを図4に示し、固体状態の発光スペクトルを図5に示す。Pt2Ag2242のアセトニトリル溶液は、250nmより短波長側に、ビピリミジン配位子のπ-π遷移に基づく吸収帯と、350~500nm付近に幅広い吸収帯を示す。また、固体状態であるこの金属錯体を、298Kで355nmのUV光で励起すると、516nmに発光極大を持つスペクトルが得られた。Pt2Ag2242では、発光スペクトルの振動構造は明瞭ではない。この金属錯体の固体状態の発光量子収率Φは、0.181であった。また、固体状態であるこの金属錯体の発光減衰曲線の測定を行い、単一指数関数で解析を行うことにより、τ=1.10μsの値を得た測定温度:298K。この金属錯体の発光寿命は比較的長く、励起三重項状態からの発光即ち、リン光であると考えられる。実施例3本発明の金属錯体の一種であるPt2Au2242を合成した。この金属錯体は、上記式C1において、MIIをPtII、MIをAuI、LCをbpym、LBを3tBupzとし、カウンターアニオンがPF6である構成である。まず、中間原料として単核錯体Pt22を、実施例1で説明した方法と同様にして合成した。続いて、中間原料である単核錯体Pt22を用いて、Pt2Au2242を合成した。具体的には、Pt22153mg、0.17mmolのメタノール溶液10mLに、AuCl56mg、0.17mmolおよびトリエチルアミン54μL、0.34mmolを加え、アルゴン雰囲気下、室温で1時間撹拌した。このとき、黄色溶液が黄色懸濁液に変化した。黄色固体を集めて、水、メタノールで洗浄した後、減圧乾燥した。収量は114mg収率71であった。この反応は、下記の化学反応式で表すことができる。さらに、アセトニトリル/エタノールより再結晶を行い、単結晶を得た。得られた金属錯体は黄色固体であった。この金属錯体は、UV光365nmの照射下、深緑色に発光した。また、この金属錯体は、アセトニトリル、アセトン、DMF、DMSOに易溶であり、クロロホルム、ジクロロメタン、メタノール、ジエチルエーテル、エタノール、THF、トルエン、ベンゼン、ヘキサンに難溶であった。さらに、IRスペクトルおよび1HNMRスペクトルにより、生成物の同定を行った。IRスペクトルの同定結果は、次の通りである。IR:312029532866158515521486145814091359133312511209118211491101103410179628448107827667487176986766545585158761748697675652558502また、1HNMRスペクトルの同定結果は、下記表7の通りである。表7中の各項目は、表1と同様である。さらにまた、FAB-MS法により質量分析を行った。結果は、次の通りである。FABMS:mz17373MPF6得られた金属錯体の構造について説明する。得られた金属錯体について、単結晶X線構造解析により分子構造を決定した。その結晶学的データを表8に示す。ここで、表8中の各項目は、表6と同じである。また、この金属錯体のカチオンの構造を、図6のORTEP図に示す。図6に示すように、このカチオン中には二つのPt原子と二つのAu原子が含まれている。AuAu間の中点に、結晶学的な対称中心が存在し、結晶中の半分の原子が独立である。各Pt原子にはビピリミジンbpymが二座でキレート配位し、残りの配位座には二つの3-t-ブチルピラゾラト配位子3tBupzがt-ブチル基に遠い方のN原子で配位している。各Pt原子は{Pt2ユニットを形成しており、各ユニットの二つの3tBupz配位子が異なるAu原子に配位することで、二つのPt原子と二つのAu原子を含む12員環を形成している。Pt2Au2242において、PtAu距離は35148Åおよび35941Åであり、AuAu距離は32377Åである。また、Pt-N距離は1992Å~2019Åの範囲にあり、Au-N距離は2012Åおよび2019Åである。次に、金属錯体Pt2Au2242の発光特性について説明する。この金属錯体のアセトニトリル溶液の紫外可視吸収スペクトルおよび固体状態の発光スペクトルを測定した。このアセトニトリル溶液の紫外可視吸収スペクトルを図7に示し、固体状態の発光スペクトルを図8に示す。Pt2Au2242のアセトニトリル溶液は、250nmより短波長側のビピリミジン配位子のπ-π遷移に基づく吸収帯と、365nmに吸収極大を示す。また、固体状態であるこの金属錯体を、298Kで355nmのUV光で励起すると、494nmに発光極大を持つスペクトルが得られた。この金属錯体の固体状態の発光量子収率Φは、0.074であった。また、固体状態であるこの金属錯体の発光減衰曲線の測定を行い、二成分指数関数IA1expA2expで解析を行うことにより、τ1=0.39μs、A1=0.42、τ2=1.32μs、A2=0.58の値を得た測定温度:298K。この金属錯体の発光寿命は比較的長く、励起三重項状態からの発光即ち、リン光であると考えられる。実施例4本発明の金属錯体の一種であるPt2Cu2242を合成した。この金属錯体は、上記式C1において、MIIをPtII、MIをCuI、LCをbpym、LBを3tBupzとし、カウンターアニオンがPF6である構成である。まず、中間原料として単核錯体Pt22を、実施例1で説明した方法と同様にして合成した。続いて、中間原料である単核錯体Pt22を用いて、Pt2Cu2242を合成した。具体的には、Pt2263mg、0.071mmolのメタノール溶液10mLに、Cu423mg、0.072mmolおよびトリエチルアミン44.5μL、0.28mmolを撹拌しながら加え、アルゴン雰囲気下、室温で2時間撹拌した。黄色沈殿を集めて、水、メタノールで洗浄した後、減圧乾燥した。収量は41mg収率71であった。この反応は、下記の化学反応式で表すことができる。この金属錯体は、アセトニトリル、アセトン、ベンゼン、DMF、DMSOに易溶であり、クロロホルム、ジクロロメタン、メタノール、ジエチルエーテル、THFに可溶であり、トルエン、ヘキサン、エタノール、水に難溶であった。さらに、IRスペクトルにより、生成物の同定を行った。IRスペクトルの同定結果は、次の通りである。IR:31072955287615851552149614591410136213311248120911801142108210331017845810777765748722697676652558504次に、金属錯体Pt2Cu2242の発光特性について説明する。この金属錯体の固体状態の発光スペクトルを測定した。この発光スペクトルを図9に示す。固体状態のPt2Cu2242は、298Kで355nmのUV光で励起すると、542nm付近に発光極大をもつブロードなスペクトルを示すが、測定温度の低下に伴い、徐々に発光スペクトルに振動構造が現れた。この金属錯体の固体状態の発光量子収率Φは、0.008であった。また、固体状態であるこの金属錯体の発光減衰曲線の測定を行ない、二成分指数関数IA1expA2expで解析を行なうことにより、τ1、A1、τ2およびA2の値を得た。これらの結果を、下記表9に記載する。この金属錯体の発光寿命は比較的長く、励起三重項状態からの発光即ち、リン光であると考えられる。実施例5本発明の金属錯体の一種であるPt22222を合成した。この金属錯体は、上記式C1において、MIIをPtII、MIをH、LCをbpy、LBを3tBupzとし、カウンターアニオンがPF6である構成である。二つのHと二つの3tBupzとが結合して、二つの3tBupzHを形成している。なお、bpyは2,2’-ビピリジンを表す。まず、始めに、中間原料である単核錯体Pt22を合成した。具体的には、PtCl242mg、0.10mmolおよび3tBupzH40mg、0.32mmolを水5mL中、80°Cで4時間加熱撹拌を行った。このとき、黄色懸濁液が黄色溶液に変化した。この黄色溶液に、NH4PF674mg、0.45mmolを加えると、白黄色沈殿が析出した。この沈殿を濾過し、水で洗浄した後、減圧乾燥した。収量は35mg収率39であった。この反応は、下記の化学反応式で示すことができる。得られた金属錯体は、アセトニトリル、アセトン、ベンゼンに易溶であり、DMSOに可溶であり、ジエチルエーテル、エタノール、塩化メチレン、クロロホルム、ヘキサン、メタノール、水に難溶であった。さらに、IRスペクトルにより、生成物の同定を行った。IRスペクトルの同定結果は、次の通りである。IR:33563057296728392366161215671454136812971246121311341075996848558さらにまた、FAB-MS法により質量分析を行った。結果は、次の通りである。FABMSmz7443MPF6続いて、中間原料である単核錯体Pt22を用いて、金属錯体Pt22222を合成した。具体的には、Pt2241mg、0.05mmolのメタノール溶液10mLにKOH11.6mg、0.21mmolを加えて、室温で3時間撹拌した。反応溶液は、薄い黄色からオレンジ色に変化した。この溶液を、減圧下で濃縮乾固した後に、アセトニトリルを加えて、未反応のKOHをろ別した。オレンジ色のろ液を乾固した後、ジクロロメタンに溶かし、この溶液にヘキサンを加えた。析出したオレンジ色の固体を集め、ヘキサンで洗浄した後、減圧乾燥した。収量は14.1mg収率20であった。この反応は、下記の化学反応式で示すことができる。この金属錯体は、クロロホルム、ジクロロメタン、アセトニトリル、アセトン、メタノール、エタノール、DMFに易溶であり、ベンゼン、ヘキサンに可溶であり、水に難溶であった。さらに、IRスペクトルおよび1HNMRスペクトルにより、生成物の同定を行った。IRスペクトルの同定結果は、次の通りである。IR:295723611633145112361047834762559279また、1HNMRスペクトルの同定結果は、下記表10の通りである。表10中の各項目は、表1と同様である。さらにまた、FAB-MS法により質量分析を行った。結果は、次の通りである。FABMS:mz13416MPF6次に、金属錯体Pt22222の発光特性について説明する。この金属錯体のアセトニトリル溶液の紫外可視吸収スペクトルおよび固体状態の発光スペクトルを測定した。このアセトニトリル溶液の紫外可視吸収スペクトルを図10に示し、固体状態の発光スペクトルを図11に示す。濃度が3.44×105MであるPt22222のアセトニトリル溶液は350nm~500nm付近に幅広い吸収帯を示す。また、固体状態であるこの金属錯体を、298Kで355nmのUV光で励起すると、582nmに発光極大を示すブロードなスペクトルが得られた。この金属錯体の固体状態の発光量子収率Φは、0.11であった。また、固体状態であるこの金属錯体の発光減衰曲線の測定を行い、二成分指数関数IA1expA2expで解析を行うことにより、τ1=0.10μs、A1=0.36、τ2=0.46μs、A2=0.64の値を得た測定温度:298K。この金属錯体の発光寿命は比較的長く、励起三重項状態からの発光即ち、リン光であると考えられる。実施例6本発明の金属錯体の一種であるPt2Ag2242を合成した。この金属錯体は、上記式C1において、MIIをPtII、MIをAgI、LCをbpy、LBを3tBupzとし、カウンターアニオンがPF6である構成である。まず、中間原料として単核錯体Pt22を、実施例5で説明した方法と同様にして合成した。続いて、中間原料である単核錯体Pt22を用いて、金属錯体Pt2Ag2242を合成した。Pt2270mg、0.08mmolのメタノール溶液10mLに、AgBF417mg、0.09mmolおよびトリエチルアミン50μL、0.31mmolを加えて、遮光しながら室温で3時間撹拌した。このとき、黄色溶液が黄緑色懸濁液に変化した。この黄緑色固体を集め、水、メタノールで洗浄した後、減圧乾燥した。収量は53mg収率75であった。この反応は、下記の化学反応式で示すことができる。さらに、アセトニトリル/メタノールより再結晶を行ない、単結晶を得た。得られた金属錯体は黄色固体であった。この金属錯体は、UV光365nmの照射下、青緑色に発光した。また、この金属錯体は、エタノール、ジクロロメタン、ヘキサン、アセトニトリル、アセトンに易溶であり、ジエチルエーテル、クロロホルム、DMSO、ベンゼンに可溶であり、メタノール、水に難溶であった。さらに、IRスペクトル、1HNMRスペクトルおよび元素分析により、生成物の同定を行った。IRスペクトルの同定結果は、次の通りである。IR:343931252950236016101482145513611328117711361075844772558503421また、1HNMRスペクトルの同定結果は、下記表11の通りである。表11中の各項目は、表1と同様である。生成物の元素分析を行った結果を、計算値と比較して、表12に示す。ここで、表12中の各項目は、表5と同様である。さらにまた、FAB-MS法により質量分析を行った。結果は、次の通りである。FABMS:mz15553MPF6得られた金属錯体の構造について説明する。得られた金属錯体について、単結晶X線構造解析により分子構造を決定した。その結晶学的データを表13に示す。ここで、表13中の各項目は、表6と同様である。また、この金属錯体のカチオンの構造を、図12のORTEP図に示す。図12に示すように、このカチオン中には二つのPt原子と二つのAg原子が含まれている。AgAg間の中点に、結晶学的な対称中心が存在し、結晶中の半分の原子が独立である。各Pt原子には2,2’-ビピリジンbpyが二座でキレート配位し、残りの配位座には二つの3-t-ブチルピラゾラト配位子3tBupzがt-ブチル基に遠い方のN原子で配位している。各Pt原子は{Pt2}ユニットを形成しており、各ユニットの二つの3tBupz配位子が異なるAg原子に配位することで二つのPt原子と二つのAg原子を含む12員環を形成している。Pt2Ag2242において、PtPt距離は58256Åであり、PtAg距離は34562および36502Åであり、AgAg距離は30545Åである。また、Pt-N距離は、1989~2012Åの範囲にあり、Ag-N距離は、2090Åおよび2096Åである。次に、金属錯体Pt2Ag2242の発光特性について説明する。この金属錯体のアセトニトリル溶液の紫外可視吸収スペクトルおよび固体状態の発光スペクトルを測定した。このアセトニトリル溶液の紫外可視吸収スペクトルを図13に示し、固体状態の発光スペクトルを図14に示す。濃度が5.27×105MであるPt2Ag2242のアセトニトリル溶液は、300nm~350nm付近に二つの吸収極大と350nm~450nmに幅広い吸収帯を示す。希薄溶液の吸収スペクトルは、Beer則に従わないことにより、低濃度ではPt2Ag2錯体の解離平衡が生じるものと考えられる。固体状態であるこの金属錯体を、298Kで355nmのUV光で励起すると、494nmに発光極大をもつ軽微な振動構造を伴ったスペクトルが得られた。この金属錯体の固体状態の発光量子収率Φは、0.51であった。また、固体状態であるこの金属錯体の発光減衰曲線の測定を80Kで行い、これを単一指数関数で解析を行うことにより、τ=11.03μsの値を得た。固体状態であるこの金属錯体の発光減衰曲線は、測定温度の上昇とともに変形した。298Kで測定したこの発光減衰曲線を、二成分指数関数IA1expA2expで解析を行うことにより、τ1=1.46μs、A1=0.12、τ2=7.87μs、A2=0.88の値を得た。この金属錯体の発光寿命は比較的長く、励起三重項状態からの発光即ち、リン光であると考えられる。実施例7本発明の金属錯体の一種であるPt2Au2242を合成した。この金属錯体は、上記式C1において、MIIをPtII、MIをAuI、LCをbpy、LBを3tBupzとし、カウンターアニオンがPF6である構成である。まず、中間原料として単核錯体Pt22を、実施例5で説明した方法と同様にして合成した。続いて、中間原料である単核錯体Pt22を用いて、金属錯体Pt2Ag2242を合成した。Pt2241mg、0.06mmolのアセトニトリル溶液10mLに、AuCl19mg、0.06mmolおよびトリエチルアミン18μL、0.11mmolを加えて、室温で1時間撹拌した。このとき、白黄色の反応溶液が黄色溶液に変化した。この黄色溶液を濃縮し、析出した黄色固体を集め、水、メタノールで洗浄した後、減圧乾燥した。収量は12mg収率20であった。この反応は、下記の化学反応式で示すことができる。さらに、アセトニトリル/メタノールより再結晶を行ない、単結晶を得た。得られた金属錯体は、UV光365nmの照射下、黄色に発光した。また、この金属錯体は、ヘキサン、ジクロロメタン、エタノール、アセトニトリル、アセトンに易溶であり、ジエチルエーテル、クロロホルム、メタノール、ベンゼン、DMSOに可溶であり、水に難溶であった。さらに、IRスペクトルおよび1HNMRスペクトルにより、生成物の同定を行った。IRスペクトルの同定結果は、次の通りである。IR:342029562676260624982360161014751454139712511210117411036843771723558279また、1HNMRスペクトルの同定結果は、下記表14の通りである。表14中の各項目は、表1と同様である。さらにまた、FAB-MS法により質量分析を行った。結果は、次の通りである。FABMS:mz1536MPF6得られた金属錯体の構造について説明する。得られた金属錯体について、単結晶X線構造解析により分子構造を決定した。その結晶学的データを表15に示す。ここで、表15中の各項目は、表6と同様である。また、この金属錯体のカチオンの構造を、図15のORTEP図に示す。なお、この金属錯体は、アセトニトリルを含んだ形で結晶化した。図15に示すように、このカチオン中には二つのPt原子と二つのAu原子が含まれている。AuAu間の中点に結晶学的な対称中心が存在し、結晶中の半分の原子が独立である。各Pt原子には2,2’-ビピリジンbpyが二座でキレート配位し、残りの配位座には二つの3-t-ブチルピラゾラト配位子3tBupzがt-ブチル基に遠い方のN原子で配位している。各Pt原子は{Pt2}ユニットを形成しており、各ユニットの二つの3tBupz配位子が異なるAu原子に配位することで、二つのPt原子と二つのAu原子を含む12員環を形成している。Pt2Au2242において、PtPt距離は63288Åであり、PtAu距離は34904および36463Åであり、AuAu距離は33020Åである。また、Pt-N距離は、1994~2011Åの範囲にあり、Au-N距離は、2004Åおよび2025Åである。次に、金属錯体Pt2Au2242の発光特性について説明する。この金属錯体のアセトニトリル溶液の紫外可視吸収スペクトルおよび固体状態の発光スペクトルを測定した。このアセトニトリル溶液の紫外可視吸収スペクトルを図16に示し、固体状態の発光スペクトルを図17に示す。濃度が4.79×105MであるPt2Au2242のアセトニトリル溶液は、300nm~350nm付近に二つの吸収極大と350nm~450nmに幅広い吸収帯を示す。希薄溶液の吸収スペクトルはBeer則に従わないことから、低濃度ではPt2Au2錯体の解離平衡が生じるものと考えられる。固体状態であるこの金属錯体を、298Kで355nmのUV光で励起すると、569nmに発光極大をもつ軽微な振動構造を伴ったスペクトルが得られた。この金属錯体の固体状態の発光量子収率Φは、0.029であった。また、固体状態であるこの金属錯体の発光減衰曲線の測定を行い、二成分指数関数IA1expA2expで解析を行うことにより、τ1=0.08μs、A1=0.54、τ2=0.48μs、A2=0.46の値を得た測定温度:298K。この金属錯体の発光寿命は比較的長く、励起三重項状態からの発光即ち、リン光であると考えられる。実施例8本発明の金属錯体の一種であるPt2Cu2242を合成した。この金属錯体は、上記式C1において、MIIをPtII、MIをCuI、LCをbpy、LBを3tBupzとし、カウンターアニオンがPF6である構成である。まず、中間原料として単核錯体Pt22を、実施例5で説明した方法と同様にして合成した。続いて、中間原料である単核錯体Pt22を用いて、金属錯体Pt2Cu2242を合成した。Pt2232mg、0.036mmolのアセトニトリル溶液10mLに、Cu411mg、0.035mmolおよびトリエチルアミン23μL、0.14mmolを加えて、室温で2時間撹拌した。反応後に黄色の反応溶液を濃縮し、濃縮で生じた黄色沈殿を回収し、これを水、メタノールで洗浄した後、減圧乾燥した。収量は34mg収率16であった。この反応は、下記の化学反応式で示すことができる。得られた金属錯体は、ジクロロメタン、メタノール、DMSO、ベンゼンに易溶であり、クロロホルムに可溶であり、ジエチルエーテル、エタノール、水、ヘキサンに難溶であった。さらに、IRスペクトルおよび1HNMRスペクトルにより、生成物の同定を行った。IRスペクトルの同定結果は、次の通りである。IR:31252948236023421610148514551428139513601324124911791084844774726655558279また、1HNMRスペクトルの同定結果は、下記表16の通りである。表16中の各項目は、表1と同様である。さらにまた、FAB-MS法により質量分析を行った。結果は、次の通りである。FABMS:mz1466MPF6次に、金属錯体Pt2Cu2242の発光特性について説明する。この金属錯体のアセトニトリル溶液の紫外可視吸収スペクトルおよび固体状態の発光スペクトルを測定した。このアセトニトリル溶液の紫外可視吸収スペクトルを図18に示し、固体状態の発光スペクトルを図19に示す。5.54×105MのPt2Cu2242のアセトニトリル溶液は300nm~350nm付近に二つの吸収極大と350nm~450nmに幅広い吸収帯を示す。希薄溶液の吸収スペクトルはBeer則に従わないことから、低濃度ではPt2Cu2錯体の解離平衡が生じるものと考えられる。固体状態であるこの金属錯体を、298Kで355nmのUV光で励起すると575nmに発光極大をもつスペクトルが得られた。この金属錯体の固体状態の発光量子収率Φは、0.025であった。また、固体状態であるこの金属錯体の発光減衰曲線の測定を行い、二成分指数関数IA1expA2expで解析を行うことにより、τ1=0.04μs、A1=0.61、τ2=0.14μs、A2=0.39の値を得た測定温度:298K。この金属錯体の発光寿命は比較的長く、励起三重項状態からの発光即ち、リン光であると考えられる。実施例9本発明の金属錯体の一種であるPt2Ag2242を合成した。この金属錯体は、上記式C1において、MIIをPtII、MIをAg、LCをbpy、LBを3tBupzとし、カウンターアニオンがBF4である構成である。まず、始めに、中間原料である単核錯体Pt22を合成した。具体的には、PtCl240mg、0.10mmolおよび3tBupzH40mg、0.32mmolを水5mL中、80°Cで4時間加熱撹拌を行った。このとき、橙色懸濁液が黄色溶液に変化した。この黄色溶液に、NaBPh4140mg、0.45mmolを加えると、白黄色沈殿が析出した。この沈殿を濾過し、水で洗浄した後、減圧乾燥した。収量は90mg収率90であった。この反応は、下記の化学反応式で示すことができる。得られた金属錯体は、DMSO、メタノール、アセトン、アセトニトリル、ジクロロメタンに易溶であり、ヘキサン、トルエン、クロロホルム、THFに可溶であり、ジエチルエーテル、エタノール、水に不溶であった。さらに、IRスペクトルおよび1HNMRスペクトルにより、生成物の同定を行った。IRスペクトルの同定結果は、次の通りである。IR:3054296523602342160815781476145313701264124512491130733705また、1HNMRスペクトルの同定結果は、下記表17の通りである。表17中の各項目は、表1と同様である。続いて、中間原料である単核錯体Pt22を用いて、金属錯体Pt2Ag2242を合成した。具体的には、Pt2260.0mg、0.05mmolのメタノール溶液10mLに、AgBF410.1mg、0.05mmolおよびEt3N33μL、0.2mmolを加えて、遮光しながら、室温で3時間撹拌した。反応溶液は、黄色溶液から薄い黄色懸濁液に変化した。この懸濁液を、エバポレーターで濃縮した。析出した黄白色固体を、ろ別し、ヘキサンで洗浄した後、減圧乾燥した。収量は13.8mg35であった。この反応は、下記の化学反応式で示すことができる。この金属錯体は、UV光365nmの照射下、緑色に発光した。また、この金属錯体は、アセトニトリル、アセトン、メタノール、エタノール、トルエン、DMSOに易溶であり、クロロホルム、塩化メチレン、THFに可溶であり、ヘキサン、ジエチルエーテル、水に難溶であった。さらに、IRスペクトルおよび1HNMRスペクトルにより、生成物の同定を行った。IRスペクトルの同定結果は、次の通りである。IR:34522957236016101492147313611328116311361075844772558503421また、1HNMRスペクトルの同定結果は、下記表18の通りである。表18中の各項目は、表1と同様である。さらにまた、FAB-MS法により質量分析を行った。結果は、次の通りである。FABMS:mz14973MBF4次に、金属錯体Pt2Ag2242の発光特性について説明する。この金属錯体の固体状態の発光スペクトルを測定した。この発光スペクトルを図20に示す。固体状態のPt2Ag2242を、298Kで355nmのUV光で励起すると、458nm、489nm、517nmに発光極大をもつ振動構造を伴った発光スペクトルが得られた。この金属錯体の固体状態の発光量子収率Φは、0.55であった。また、固体状態であるこの金属錯体の発光減衰曲線の測定を行ない、二成分指数関数IA1expA2expで解析を行なうことにより、τ1=0.26μs、A1=035、τ2=10.23μs、A2=0.65の値を得た測定温度:298K。この金属錯体の発光寿命は比較的長く、励起三重項状態からの発光即ち、リン光であると考えられる。実施例10本発明の金属錯体の一種であるPt22222を合成した。この金属錯体は、上記式C1において、MIIをPtII、MIをH、LCをdmbpy、LBを3tBupzとし、カウンターアニオンがPF6である構成である。二つのHと二つの3tBupzとが結合して、二つの3tBupzHを形成している。なお、55dmbpyは5,5’-ジメチル-2,2’-ビピリジンを表す。まず、始めに、中間原料である単核錯体Pt22を合成した。具体的には、PtCl241mg、0.10mmolのアセトニトリル溶液5mLに3tBupzH41mg、0.32mmolの水溶液5mLを加え、80°Cで4時間加熱撹拌を行った。このとき、黄色懸濁液が黄色溶液に変化した。この黄色溶液に、NH4PF673mg、0.45mmolを加えると、白黄色沈殿が析出した。この沈殿をろ別し、水で洗浄した後、減圧乾燥した。収量は62mg収率67であった。この反応は、下記の化学反応式で示すことができる。得られた金属錯体は、ベンゼン、THF、DMF、DMSOに易溶であり、メタノール、エタノール、アセトニトリル、ジクロロメタンに可溶であり、クロロホルム、水、ヘキサン、トルエン、ジエチルエーテルに不溶であった。さらに、IRスペクトルにより、生成物の同定を行った。IRスペクトルの同定結果は、次の通りである。IR:34273125302129652913282823591609156914861393129411331069990841558さらにまた、ESI-MS法により質量分析を行った。結果は、次の通りである。ESIMS:mz626MPF6続いて、中間原料である単核錯体Pt22を用いて、金属錯体Pt22222を合成した。具体的には、Pt2243mg、0.05mmolのメタノール溶液10mLに、2当量のKOHを加えて、室温で3時間撹拌した。反応溶液は、白黄色から黄色に変化した。この溶液を濃縮乾固させ、得られた黄色固体をアセトニトリルに溶かし、未反応のKOHをろ別した。黄色のろ液を濃縮乾固させ、得られた固体をジクロロメタンに溶かし、この溶液にヘキサンを加えた。析出した黄色固体を集め、ヘキサンで洗浄した後、減圧乾燥した。収量は29.5mg81であった。の反応は、下記の化学反応式で示すことができる。この金属錯体は、UV光365nmの照射下、黄色に発光した。また、この金属錯体は、THF、アセトン、メタノール、エタノール、ジクロロメタン、クロロホルム、DMFに易溶であり、ベンゼン、ジエチルエーテル、アセトニトリル、DMSOに可溶であり、トルエン、ベンゼン、水に不溶であった。さらに、IRスペクトルおよび1HNMRスペクトルにより、生成物の同定を行った。IRスペクトルの同定結果は、次の通りである。IR:339129582360213914841387136012371045840754503また、1HNMRスペクトルの同定結果は、下記表19の通りである。表19中の各項目は、表1と同様である。さらにまた、FAB-MS法により質量分析を行った。結果は、次の通りである。FABMS:mz12516MPF6次に、金属錯体Pt22222の発光特性について説明する。この金属錯体の固体状態の発光スペクトルを測定した。この発光スペクトルを図21に示す。固体状態のPt22222を、298Kで355nmのUV光で励起すると、536nmに発光極大を示すブロードな発光スペクトルが得られた。固体状態の発光量子収率Φは、0.09であった。また、固体状態で発光減衰曲線の測定を行ない、二成分指数関数IA1expA2expで解析を行なうことにより、τ1=0.32μs、A1=0.49、τ2=0.75μs、A2=0.51の値を得た測定温度:298K。この金属錯体の発光寿命は比較的長く、励起三重項状態からの発光即ち、リン光であると考えられる。実施例11本発明の金属錯体の一種であるPt2Ag2242を合成した。この金属錯体は、上記式C1において、MIIをPtII、MIをAgI、LCを55dmbpy、LBを3tBupzとし、カウンターアニオンがPF6である構成である。まず、中間原料として単核錯体Pt22を、実施例10で説明した方法と同様にして合成した。続いて、中間原料である単核錯体Pt22を用いて、Pt2Ag2242を合成した。具体的には、Pt2240.1mg、0.04mmolのアセトニトリル溶液10mLに、AgBF49.7mg、0.05mmolおよびトリエチルアミン20μL、0.12mmolを加え、遮光しながら室温で3時間撹拌した。このとき、黄色溶液が黄色懸濁液に変化した。固体をろ別し、ヘキサンで洗浄した後、減圧乾燥した。収量は43mg61であった。この反応は、下記の化学反応式で表すことができる。この金属錯体は、UV光365nmの照射下、青緑色に発光した。また、この金属錯体は、アセトニトリル、アセトンに易溶であり、ジクロロメタン、ベンゼンに可溶であり、ヘキサン、ジエチルエーテル、トルエン、メタノール、エタノール、クロロホルム、水に不溶であった。さらに、IRスペクトルおよび1HNMRスペクトルにより、生成物の同定を行った。IRスペクトルの同定結果は、次の通りである。IR:36583436296023601609148513911329114610921018839770558また、1HNMRスペクトルの同定結果は、下記表20の通りである。表20中の各項目は、表1と同様である。次に、金属錯体Pt2Ag2242の発光特性について説明する。この金属錯体の固体状態の発光スペクトルを測定した。この発光スペクトルを図22に示す。固体状態のPt2Ag2242を、298Kで355nmのUV光で励起すると、475nm、510nm、541nmに発光極大を示す顕著な振動構造を持つ発光スペクトルが得られた。この金属錯体の固体状態の発光量子収率Φは、0.22であった。また、固体状態であるこの金属錯体の発光減衰曲線の測定を行ない、二成分指数関数IA1expA2expで解析を行なうことにより、τ1=1.88μs、A1=0.24、τ2=6.45μs、A2=0.76の値を得た測定温度:298K。この金属錯体の発光寿命は比較的長く、励起三重項状態からの発光即ち、リン光であると考えられる。実施例12本発明の金属錯体の一種であるPt22222を合成した。この金属錯体は、上記式C1において、MIIをPtII、MIをH、LCを44dmbpy、LBを3tBupzとし、カウンターアニオンがPF6である構成である。二つのHと二つの3tBupzとが結合して、二つの3tBupzHを形成している。なお、44dmbpyは4,4’-ジメチル-2,2’-ビピリジンを表す。まず、始めに、中間原料である単核錯体Pt22を合成した。具体的には、PtCl241mg、0.10mmolのアセトニトリル溶液5mLに3tBupzH40mg、0.33mmolの水溶液5mLを加え、80°Cで4時間加熱撹拌を行った。このとき、黄色懸濁液が黄色溶液に変化した。この黄色溶液に、NH4PF673mg、0.45mmolを加えると、白黄色沈殿が析出した。この沈殿をろ別し、水で洗浄した後、減圧乾燥した。収量は51mg収率56であった。この反応は、下記の化学反応式で示すことができる。得られた金属錯体は、THF、DMFに易溶であり、アセトニトリル、ジクロロメタン、クロロホルム、アセトン、DMSOに可溶であり、水、メタノール、エタノール、ヘキサン、トルエン、ベンゼン、ジエチルエーテルに不溶であった。さらに、IRスペクトルにより、生成物の同定を行った。IRスペクトルの同定結果は、次の通りである。IR:313230212966236023371621148913701132991848558さらにまた、FAB-MS法により質量分析を行った。結果は、次の通りである。FABMS:mz6263MPF6続いて、中間原料である単核錯体Pt22を用いて、金属錯体Pt22222を合成した。具体的には、Pt2237mg、0.04mmolのメタノール溶液10mLに、2当量のKOHを加え、室温で3時間撹拌した。反応溶液は、白黄色から黄色に変化した。この溶液を濃縮乾固させ、得られた黄色固体をアセトニトリルに溶かし、未反応のKOHをろ別した。黄色のろ液を濃縮乾固した後、得られた固体をジクロロメタンに溶かし、この溶液にヘキサンを加えた。析出した黄色固体を集め、ヘキサンで洗浄した後、減圧乾燥した。収量は12.8mg42であった。この反応は、下記の化学反応式で示すことができる。この金属錯体は、UV光365nmの照射下、黄色に発光した。また、この金属錯体は、アセトン、メタノール、エタノール、ジクロロメタン、クロロホルム、DMFに易溶であり、THF、ベンゼン、ジエチルエーテル、アセトニトリル、DMSO、トルエンに可溶であり、水、ヘキサンに不溶であった。さらに、IRスペクトルおよび1HNMRスペクトルにより、生成物の同定を行った。IRスペクトルの同定結果は、次の通りである。IR:33472958236023421624149114181236833560また、1HNMRスペクトルの同定結果は、下記表21の通りである。表21中の各項目は、表1と同様である。さらにまた、FAB-MS法により質量分析を行った。結果は、次の通りである。FABMS:mz12516MPF6次に、金属錯体Pt22222の発光特性について説明する。この金属錯体の固体状態の発光スペクトルを測定した。この発光スペクトルを図23に示す。固体状態のPt22222を、298Kで355nmのUV光で励起すると、557nmに発光極大を示すブロードなスペクトルが得られた。固体状態の発光量子収率Φは、0.13であった。また、固体状態であるこの金属錯体の発光減衰曲線の測定を行ない、二成分指数関数IA1expA2expで解析を行なうことにより、τ1=0.29μs、A1=0.61、τ2=1.13μs、A2=0.39の値を得た測定温度:298K。この金属錯体の発光寿命は比較的長く、励起三重項状態からの発光即ち、リン光であると考えられる。実施例13本発明の金属錯体の一種であるPt2Ag2242を合成した。この金属錯体は、上記式C1において、MIIをPtII、MIをAgI、LCを44dmbpy、LBを3tBupzとし、カウンターアニオンがPF6である構成である。まず、中間原料として単核錯体Pt22を、実施例12で説明した方法と同様にして合成した。続いて、中間原料である単核錯体Pt22を用いて、金属錯体Pt2Ag2242を合成した。具体的には、Pt2240.1mg、0.04mmolのアセトニトリル溶液10mLにAgBF49.7mg、0.05mmolおよびトリエチルアミン20μL、0.12mmolを加え、遮光しながら室温で3時間撹拌した。このとき、黄色溶液が黄色懸濁液に変化した。反応で析出した黄色固体をろ別し、ヘキサンで洗浄した後、減圧乾燥した。収量は9.6mg23であった。また、ろ液を濃縮し、メタノールを加えたところ、黄色固体が析出した。メタノールによって析出させた黄色固体をろ別し、メタノールで洗浄した後、減圧乾燥した。収量は18.2mg43であった。この反応は、下記の化学反応式で示すことができる。反応で析出した固体は、UV光365nmの照射下、黄色に発光した。他方、メタノールによって析出させた固体は、UV光365nmの照射下、青色に発光した。これらの黄色に発光する固体および青色に発光する固体は、後述する1HNMRスペクトルおよびESI-MSデータが一致した。また、黄色に発光する固体も青色に発光する固体も、再結晶を行うと、共に青色に発光する黄色結晶を与えた。これらのデータから、黄色に発光する固体中に含まれる金属錯体および青色に発光する固体中に含まれる金属錯体は、異性体ではなく、同一の金属錯体であり、これらの固体は、金属錯体のパッキングの違いによって発光色が異なっていると考えられる。黄色に発光する固体は、ジクロロメタン、クロロホルム、アセトニトリル、DMSOに易溶であり、メタノール、エタノール、ジエチルエーテルに微溶であり、ヘキサンに不溶であった。他方、青色に発光する固体は、ジクロロメタン、クロロホルム、アセトニトリル、DMSOに易溶であり、ジエチルエーテルに微溶であり、メタノール、エタノール、ヘキサンに不溶であった。再結晶によって得られた青色に発光する結晶のIRスペクトル、並びに黄色に発光する固体および青色に発光する固体の1HNMRスペクトルの同定結果は、次の通りである。なお、表22中の各項目は、表1と同様である。IR:347129532359234116201491132912481081840770521501さらにまた、ESI-MS法により質量分析を行った。結果は、次の通りである。ESIMS:16116MPF6青色に発光する黄色固体を用いて、ジクロロメタン/エタノールから再結晶を行い、黄色結晶を得た。この結晶を用いて、単結晶X線構造解析により分子構造を決定した。その結晶学的データを表23に示す。ここで、表23中の各項目は、表6と同じである。また、青色に発光する結晶中のカチオンの構造を、図24のORTEP図に示す。図24に示すように、このカチオン中には二つのPt原子と二つのAg原子が含まれている。AgAg間の中点に、結晶学的な対称中心が存在し、結晶中の半分の原子が独立である。各々のPt原子には4,4’-ジメチル-2,2’-ビピリジン44dmbpyが二座でキレート配位し、残りの配位座には二つの3-t-ブチルピラゾラト配位子3tBupzがt-ブチル基に遠い方のN原子で配位している。各Pt原子は{Pt2}ユニットを形成しており、各ユニットの二つの3tBupz配位子が異なるAg原子に配位することで、二つのPt原子と二つのAg原子を含む12員環を形成している。Pt2Ag2242において、PtPt距離は63489Åである。PtAg距離は35265Åおよび35260Åであり、AgAg距離は30705Åである。また、Pt-N距離は、1994Å~2016Åの範囲にあり、Ag-N距離は、2096Åおよび2097Åである。次に、金属錯体Pt2Ag2242の発光特性について説明する。この金属錯体の固体状態の発光スペクトルを測定した。黄色に発光する固体の発光スペクトルを図25に、青色に発光する結晶の発光スペクトルを図26に示す。黄色に発光する固体を、298Kで355nmのUV光で励起すると、536nmに発光極大を示すスペクトルが得られた。他方、青色に発光する結晶を、298Kで355nmのUV光で励起すると、476nm、510nm、543nmに発光極大を示す振動構造を持つスペクトルが得られた。青色に発光する結晶の固体状態の発光量子収率Φは、0.53であった。また、青色に発光する結晶の固体状態での発光減衰曲線の測定を行ない、二成分指数関数IA1expA2expで解析を行なうことにより、τ1=0.26μs、A1=0.52、τ2=0.73μs、A2=0.48の値を得た測定温度:298K。この金属錯体の発光寿命は比較的長く、励起三重項状態からの発光即ち、リン光であると考えられる。"